【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
セルロースエステルインターポリマーの各アンヒドログルコース単位のＣ２及びＣ３位がアルコール酸化状態にあるセルロースエステルインターポリマーであって、式：
【化１】
2007515515.tif 000001
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そして、Ｘはホルミル、ヒドロキシメチレン、アミノメチル、Ｒ6−ＮＨ−ＣＨ2−（式中、Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢは前記セルロースエステルインターポリマーのセルロース部分の総アンヒドログルコース単位の６５％超を構成する］
のアンヒドログルコース単位を有するセルロースエステルインターポリマー。
【請求項２】
Ｘのアンヒドログルコース単位当たりの見掛け置換度が０．０５〜１．０であり且つＣ2〜Ｃ12アシルのアンヒドログルコース単位当たりの見掛け置換度が少なくとも０．６である請求項１に記載のセルロースエステルインターポリマー。
【請求項３】
Ｘのアンヒドログルコース単位当たりの見掛け置換度が０．２〜１．０であり且つＣ2〜Ｃ12アシルのアンヒドログルコース単位当たりの見掛け置換度が１．７〜２．８である請求項１に記載のセルロースエステルインターポリマー。
【請求項４】
酸価が１０より大きい請求項１に記載のセルロースエステルインターポリマー。
【請求項５】
酸価が３０より大きく且つ１５０未満である請求項１に記載のセルロースエステルインターポリマー。
【請求項６】
Ｘがホルミル、カルボキシ、アミノメチル、Ｒ6−ＮＨ−ＣＨ2−又はそれらの混合物である請求項１に記載のセルロースエステルインターポリマー。
【請求項７】
Ｘがカルボキシである請求項１に記載のセルロースエステルインターポリマー。
【請求項８】
Ｒ1、Ｒ2、Ｒ3、Ｒ4及びＲ5が、独立して、水素、アセチル、プロピオニル、ブチリル又はそれらの混合物からなる群から選ばれる請求項１に記載のセルロースエステルインターポリマー。
【請求項９】
重量平均分子量が少なくとも５，０００ｇ／モルである請求項１に記載のセルロースエステルインターポリマー。
【請求項１０】
重量平均分子量が１０，０００ｇ／モル〜９００，０００ｇ／モルの範囲である請求項１に記載のセルロースエステルインターポリマー。
【請求項１１】
重合度が少なくとも１０である請求項１に記載のセルロースエステルインターポリマー。
【請求項１２】
重合度が２５〜５０である請求項１に記載のセルロースエステルインターポリマー。
【請求項１３】
重合度が少なくとも２５０である請求項１に記載のセルロースエステルインターポリマー。
【請求項１４】
カルボキシ対ホルミルの比がそれぞれ５：１又はそれより大きい請求項６に記載のセルロースエステルインターポリマー。
【請求項１５】
カルボキシ対ホルミルの比がそれぞれ１：５又はそれより小さい請求項６に記載のセルロースエステルインターポリマー。
【請求項１６】
カルボキシ対ホルミルの比がそれぞれ５：１〜１：５である請求項６に記載のセルロースエステルインターポリマー。
【請求項１７】
Ｃ６カルボキシ基を有する複数のアンヒドログルコース単位を含んでなり、且つセルロースエステルインターポリマーが少なくとも０．６のＣ2〜Ｃ12アシルのアンヒドログルコース単位当たりの見掛け置換度及び１０超の酸価を有するセルロースエステルインターポリマー。
【請求項１８】
Ｃ2〜Ｃ12アシルのアンヒドログルコース単位当たりの見掛け置換度が１．７〜２．８である請求項１７に記載のセルロースエステルインターポリマー。
【請求項１９】
前記Ｃ2〜Ｃ12アシルがアセチル、プロピオニル、ブチリル又はそれらの混合物である請求項１７に記載のセルロースエステルインターポリマー。
【請求項２０】
Ｃ６ホルミル基を有する複数のアンヒドログルコース単位を更に含む請求項１７に記載のセルロースエステルインターポリマー。
【請求項２１】
Ｃ６アミノメチル基を有する複数のアンヒドログルコース単位を更に含む請求項１７に記載のセルロースエステルインターポリマー。
【請求項２２】
Ｃ６カルボキシ基対Ｃ６ホルミル基の比がそれぞれ５：１又はそれより大きい請求項２０に記載のセルロースエステルインターポリマー。
【請求項２３】
Ｃ６カルボキシ基対Ｃ６ホルミル基の比がそれぞれ１：５又はそれより小さい請求項２０に記載のセルロースエステルインターポリマー。
【請求項２４】
Ｃ６カルボキシ基対Ｃ６ホルミル基の比がそれぞれ５：１〜１：５である請求項２０に記載のセルロースエステルインターポリマー。
【請求項２５】
セルロースポリマーのアンヒドログルコース単位のＣ６ヒドロキシルをホルミル基又はカルボキシル基に転化させる方法であって、
アミノ置換環状ニトロキシル誘導体、一次酸化体及び最終酸化体を、ｐＨ４未満のセルロース混合物に添加して、反応混合物を形成し（ここでセルロース混合物はＣ2〜Ｃ12アルキル酸、水及びＣ６ヒドロキシル基を有するアンヒドログルコース単位を含むセルロースインターポリマーから構成される）；そして
Ｃ６ヒドロキシルをホルミル基又はカルボキシ基に転化することによって酸化セルロースインターポリマーを生成するのに充分な反応時間を経過させる
ことを含んでなる方法。
【請求項２６】
セルロースエステルポリマーのアンヒドログルコース単位のＣ６ヒドロキシルをホルミル基又はカルボキシル基に転化させる方法であって、
アミノ置換環状ニトロキシル誘導体、一次酸化体及び最終酸化体を、ｐＨ４未満のセルロースエステル混合物に添加して、反応混合物を形成し（ここでセルロースエステル混合物はＣ2〜Ｃ12アルキル酸、水及びＣ６ヒドロキシル基を有するアンヒドログルコース単位を含むセルロースエステルインターポリマーから構成される）；そして
Ｃ６ヒドロキシルをホルミル基又はカルボキシ基に転化することによって、酸化セルロースエステルインターポリマーを生成するのに充分な反応時間を経過させる
ことを含んでなる方法。
【請求項２７】
安定型の蟻酸セルロースエステルインターポリマーの製造方法であって、
（１）第１の接触温度において蟻酸、水及びＣ2〜Ｃ12アシル無水物を混合して混合無水物混合物を形成し；
（２）第２の接触温度において前記混合無水物混合物とセルロース化合物とを接触させて反応混合物を形成し；
（３）前記反応混合物に酸触媒を添加し；
（４）ホルミル化時間を経過させる
ことを含んでなり、得られる蟻酸セルロースエステルインターポリマーが、０．５〜１．５のホルメートのアンヒドログルコース単位当たりの置換度を有する方法。
【請求項２８】
安定型のセルロースエステルインターポリマーの製造方法であって、
（１）第１の接触温度において蟻酸、水及びＣ2〜Ｃ12アシル無水物を混合して混合無水物混合物を形成し；
（２）第２の接触温度において前記混合無水物混合物とセルロース化合物とを接触させて反応混合物を形成し；
（３）前記反応混合物に酸触媒を添加し；
（４）ホルミル化時間を経過させ；
（５）反応混合物にＣ2〜Ｃ12アシル無水物を添加し；
（６）反応混合物を第３接触温度に加熱し；
（７）アシル化時間を経過させる
ことを含んでなり、得られるセルロースエステルインターポリマーが１．５〜２．５のＣ2〜Ｃ12アシルのアンヒドログルコース単位当たりの置換度及び０．５〜１．５のホルメートのアンヒドログルコース単位当たりの置換度を有する方法。
【請求項２９】
第一アルコールをホルミル、カルボキシレート又はそれらの混合物に転化する方法であって、
４−置換ピペリジンニトロキシル誘導体（この置換基は一次酸化体及び最終酸化体を水素結合させることができる）を混合物（前記混合物は４未満のｐＨを有し、且つ第一アルコール官能基を含む化合物から構成される）に添加して、反応混合物を形成し；
第一アルコール官能基の転化を行うのに充分な反応時間を経過させる
ことを含んでなる方法。
【請求項３０】
（ｉ）組成物中の（ｉ）及び（ｉｉ）の総重量に基づき０．１〜５０重量％のセルロースエステルインターポリマー｛前記セルロースエステルインターポリマーの各アンヒドログルコース単位のＣ２及びＣ３位はアルコール酸化状態にあり、且つ前記セルロースエステルインターポリマーは式：
【化２】
2007515515.tif 000002
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（式中、Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成する］
のアンヒドログルコース単位を含む｝；
（ｉｉ）前記組成物中の（ｉ）及び（ｉｉ）の総重量に基づき０．１〜５０重量％の（ｉ）以外の樹脂；並びに
（ｉｉｉ）有機溶剤又は溶剤混合物［（ｉ）及び（ｉｉ）の総重量は（ｉ）、（ｉｉ）及び（ｉｉｉ）の総重量の５〜７０重量％である］
を含んでなる被覆組成物。
【請求項３１】
（ｉ）組成物中の（ｉ）及び（ｉｉ）の総重量に基づき０．１〜５０重量％のセルロースエステルインターポリマー｛前記セルロースエステルインターポリマーの各アンヒドログルコース単位のＣ２及びＣ３位はアルコール酸化状態にあり、且つ前記セルロースエステルインターポリマーは式：
【化３】
2007515515.tif 000003
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成し；前記インターポリマー上の全遊離カルボキシル基の少なくとも２５％は塩基で中和されている］
のアンヒドログルコース単位を含んでなる｝；
（ｉｉ）少なくとも１種の相溶性水溶性又は水分散性樹脂；
（ｉｉｉ）水；並びに
（ｉｖ）少なくとも１種の有機溶剤［（ｉ）及び（ｉｉ）の総重量は総組成物の５〜５０重量％であり、前記有機溶剤は組成物の総重量の２０重量％未満を構成する］
を含んでなる水性被覆組成物。
【請求項３２】
４０〜９０重量％の少なくとも１種の顔料及びそれに対応して１０〜６０重量％のセルロースエステルインターポリマーを含んでなる顔料分散体であって、前記セルロースエステルインターポリマーの各アンヒドログルコース単位のＣ２及びＣ３位がアルコール酸化状態にあり、且つ前記セルロースエステルインターポリマーが式：
【化４】
2007515515.tif 000004
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成する］
のアンヒドログルコース単位を含んでなる顔料分散体。
【請求項３３】
セルロースエステルインターポリマーを含む組成物が被覆されたか又はセルロースエステルインターポリマーを含む組成物と混合された治療薬を含んでなる経口医薬組成物であって、前記セルロースエステルインターポリマーの各アンヒドログルコース単位のＣ２及びＣ３位がアルコール酸化状態にあり、且つ前記セルロースエステルインターポリマーが、式：
【化５】
2007515515.tif 000005
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成する］
のアンヒドログルコース単位を含んでなる医薬組成物。
【請求項３４】
溶解増強剤として使用するための、請求項１又は１７に記載のセルロースエステルインターポリマー。
【請求項３５】
請求項３０に記載の被覆組成物が被覆された製品。
【手続補正２】
【補正対象書類名】明細書
【補正対象項目名】０２９１
【補正方法】変更
【補正の内容】
【０２９１】
本発明を、好ましい実施態様及び実施例に関して記載したが、当業者には明らかなように明白な変更及び修正が行えることは言うまでもない。このような変更及び修正は、添付した「特許請求の範囲」に定義される本発明の限界及び範囲内と見なすことができる。
以下に本発明の態様を列挙する。
１．セルロースエステルインターポリマーの各アンヒドログルコース単位のＣ２及びＣ３位がアルコール酸化状態にあるセルロースエステルインターポリマーであって、式：
【化１２】
2007515515.tif 000006
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そして、Ｘはホルミル、ヒドロキシメチレン、アミノメチル、Ｒ6−ＮＨ−ＣＨ2−（式中、Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢは前記セルロースエステルインターポリマーのセルロース部分の総アンヒドログルコース単位の６５％超を構成する］
のアンヒドログルコース単位を有するセルロースエステルインターポリマー。
２．Ｘのアンヒドログルコース単位当たりの見掛け置換度が０．０５〜１．０であり且つＣ2〜Ｃ12アシルのアンヒドログルコース単位当たりの見掛け置換度が少なくとも０．６である態様１に記載のセルロースエステルインターポリマー。
３．Ｘのアンヒドログルコース単位当たりの見掛け置換度が０．２〜１．０であり且つＣ2〜Ｃ12アシルのアンヒドログルコース単位当たりの見掛け置換度が１．７〜２．８である態様１に記載のセルロースエステルインターポリマー。
４．酸価が１０より大きい態様１に記載のセルロースエステルインターポリマー。
５．酸価が３０より大きい態様１に記載のセルロースエステルインターポリマー。
６．酸価が３０より大きく且つ１５０未満である態様１に記載のセルロースエステルインターポリマー。
７．酸価が３０より大きく且つ１３０未満である態様１に記載のセルロースエステルインターポリマー。
８．酸価が３０より大きく且つ９０未満である態様１に記載のセルロースエステルインターポリマー。
９．Ｘがホルミル、カルボキシ又はそれらの混合物である態様１に記載のセルロースエステルインターポリマー。
１０．Ｘがカルボキシである態様１に記載のセルロースエステルインターポリマー。
１１．Ｘがホルミルである態様１に記載のセルロースエステルインターポリマー。
１２．Ｘがアミノメチル、Ｒ6−ＮＨ−ＣＨ2−又はそれらの混合物である態様１に記載のセルロースエステルインターポリマー。
１３．Ｒ1、Ｒ2、Ｒ3、Ｒ4及びＲ5が、独立して、水素、アセチル、プロピオニル、ブチリル又はそれらの混合物からなる群から選ばれる態様１に記載のセルロースエステルインターポリマー。
１４．重量平均分子量が少なくとも５，０００ｇ／モルである態様１に記載のセルロースエステルインターポリマー。
１５．重量平均分子量が１０，０００ｇ／モル〜９００，０００ｇ／モルの範囲である態様１に記載のセルロースエステルインターポリマー。
１６．重合度が少なくとも１０である態様１に記載のセルロースエステルインターポリマー。
１７．重合度が少なくとも２５である態様１に記載のセルロースエステルインターポリマー。
１８．重合度が２５〜５０である態様１に記載のセルロースエステルインターポリマー。
１９．重合度が少なくとも２５０である態様１に記載のセルロースエステルインターポリマー。
２０．カルボキシ対ホルミルの比がそれぞれ５：１又はそれより大きい態様９に記載のセルロースエステルインターポリマー。
２１．カルボキシ対ホルミルの比がそれぞれ１：５又はそれより小さい態様９に記載のセルロースエステルインターポリマー。
２２．カルボキシ対ホルミルの比がそれぞれ５：１〜１：５である態様９に記載のセルロースエステルインターポリマー。
２３．Ｃ６カルボキシ基を有する複数のアンヒドログルコース単位を含んでなり、且つセルロースエステルインターポリマーが少なくとも０．６のＣ2〜Ｃ12アシルのアンヒドログルコース単位当たりの見掛け置換度及び１０超の酸価を有するセルロースエステルインターポリマー。
２４．Ｃ2〜Ｃ12アシルのアンヒドログルコース単位当たりの見掛け置換度が１．７〜２．８である態様２３に記載のセルロースエステルインターポリマー。
２５．Ｃ2〜Ｃ12アシルのアンヒドログルコース単位当たりの見掛け置換度が１．７〜２．８であり且つ酸価が３０より大きく１５０未満である態様２３に記載のセルロースエステルインターポリマー。
２６．Ｃ2〜Ｃ12アシルのアンヒドログルコース単位当たりの見掛け置換度が１．７〜２．８であり且つ酸価が３０より大きく１３０未満である態様２３に記載のセルロースエステルインターポリマー。
２７．Ｃ2〜Ｃ12アシルのアンヒドログルコース単位当たりの見掛け置換度が１．７〜２．８であり且つ酸価が３０より大きく９０未満である態様２３に記載のセルロースエステルインターポリマー。
２８．前記Ｃ2〜Ｃ12アシルがアセチル、プロピオニル、ブチリル又はそれらの混合物である態様２３に記載のセルロースエステルインターポリマー。
２９．セルロースエステルインターポリマー全体にＣ６カルボキシ基を有するアンヒドログルコース単位のランダム分布を有する態様２３に記載のセルロースエステルインターポリマー。
３０．重量平均分子量が少なくとも５，０００ｇ／モルである態様２３に記載のセルロースエステルインターポリマー。
３１．分子量範囲が１０，０００ｇ／モル〜９００，０００ｇ／モルである態様２３に記載のセルロースエステルインターポリマー。
３２．重合度が少なくとも１０である態様２３に記載のセルロースエステルインターポリマー。
３３．重合度が少なくとも２５である態様２３に記載のセルロースエステルインターポリマー。
３４．重合度が２５〜５０である態様２３に記載のセルロースエステルインターポリマー。
３５．重合度が少なくとも２５０である態様２３に記載のセルロースエステルインターポリマー。
３６．Ｃ６ホルミル基を有する複数のアンヒドログルコース単位を更に含む態様２３に記載のセルロースエステルインターポリマー。
３７．Ｃ６アミノメチル基を有する複数のアンヒドログルコース単位を更に含む態様２３に記載のセルロースエステルインターポリマー。
３８．Ｃ６置換アミノメチル基を有する複数のアンヒドログルコース単位を更に含み、且つ前記アミノメチル基がアルキル、アリール及びアルキレンアリールからなる群から選ばれた置換基で置換されている態様２３に記載のセルロースエステルインターポリマー。
３９．Ｃ６カルボキシ基対Ｃ６ホルミル基の比がそれぞれ５：１又はそれより大きい態様３６に記載のセルロースエステルインターポリマー。
４０．Ｃ６カルボキシ基対Ｃ６ホルミル基の比がそれぞれ１：５又はそれより小さい態様３６に記載のセルロースエステルインターポリマー。
４１．Ｃ６カルボキシ基対Ｃ６ホルミル基の比がそれぞれ５：１〜１：５である態様３６に記載のセルロースエステルインターポリマー。
４２．重合度が少なくとも１０であり、酸価が１０より大きく、且つセルロースインターポリマー全体にＣ６カルボキシ基を有するアンヒドログルコース単位のランダム分布を有するセルロースインターポリマー。
４３．酸価が３０より大きい態様４２に記載のセルロースインターポリマー。
４４．酸価が３０より大きく１５０未満である態様４２に記載のセルロースインターポリマー。
４５．重量平均分子量が少なくとも５，０００ｇ／モルである態様４２に記載のセルロースインターポリマー。
４６．Ｃ６ホルミル基を有する複数のアンヒドログルコース単位を更に含む態様４２に記載のセルロースインターポリマー。
４７．Ｃ６カルボキシ基対Ｃ６ホルミル基の比がそれぞれ５：１又はそれより大きい態様４６に記載のセルロースインターポリマー。
４８．Ｃ６カルボキシ基対Ｃ６ホルミル基の比がそれぞれ１：５又はそれより小さい態様４６に記載のセルロースインターポリマー。
４９．Ｃ６カルボキシ基対Ｃ６ホルミル基の比がそれぞれ５：１〜１：５である態様４６に記載のセルロースインターポリマー。
５０．態様４６に記載のセルロースインターポリマーとＣ2〜Ｃ12アシル無水物又はその混合物との反応生成物。
５１．式：
【化１３】
2007515515.tif 000007
［式中、Ｒ1、Ｒ2、Ｒ3、Ｒ4及びＲ5は、独立して、Ｃ2〜Ｃ12アシル基からなる群から選ばれ；Ｘはヒドロキシメチレンであり；アンヒドログルコース単位Ａ及びＢは前記セルロースエステルインターポリマーのセルロース部分の総アンヒドログルコース単位の６５％超を構成し；Ｃ2〜Ｃ12アシル基のアンヒドグルコース単位当たりの置換度は１．５〜２．５である］
のアンヒドログルコース単位を含んでなるセルロースエステルインターポリマー。
５２．アンヒドログルコース単位Ａ及びＢが、セルロースエステルインターポリマーの総アンヒドログルコース単位の７０％超を構成する態様５１に記載のセルロースエステルインターポリマー。
５３．アンヒドログルコース単位Ａ及びＢが、セルロースエステルインターポリマーのセルロース部分の総アンヒドログルコース単位の８０％超を構成する態様５１に記載のセルロースエステルインターポリマー。
５４．アンヒドログルコース単位Ａ及びＢが、セルロースエステルインターポリマーのセルロース部分の総アンヒドログルコース単位の９０％超を構成する態様５１に記載のセルロースエステルインターポリマー。
５５．Ｃ2〜Ｃ12アシル基の置換度が１．７〜２．３であり、且つ重量平均分子量が少なくとも５，０００ｇ／モルである態様５１に記載のセルロースエステルインターポリマー。
５６．重合度が少なくとも１０である態様５１に記載のセルロースエステルインターポリマー。
５７．重合度が少なくとも２５である態様５１に記載のセルロースエステルインターポリマー。
５８．ホルメートのアンヒドログルコース単位当たりの置換度が０．５〜１．３であり、且つＣ2〜Ｃ12アシルの置換度が１．５〜２．５であるセルロースエステルインターポリマー。
５９．ホルメートのアンヒドログルコース単位当たりの置換度が０．７〜１．２であり、且つＣ2〜Ｃ12アシルの置換度が１．８〜２．３である態様５８に記載のセルロースエステルインターポリマー。
６０．ホルメートのアンヒドログルコース単位当たりの置換度が０．９〜１．１であり、且つＣ2〜Ｃ12アシルの置換度が１．９〜２．１である態様５８に記載のセルロースエステルインターポリマー。
６１．セルロースエステルインターポリマーの総アンヒドログルコース単位の少なくとも７０％が６−Ｏ−ホルメート−２，３−Ｏ−Ｃ2〜Ｃ12アシル置換アンヒドログルコース単位及び２，３，６−Ｏ−Ｃ2〜Ｃ12アシル置換アンヒドログルコース単位からなる群から選ばれる態様５８に記載のセルロースエステルインターポリマー。
６２．セルロースエステルインターポリマーの総アンヒドログルコース単位の少なくとも８０％が６−Ｏ−ホルメート−２，３−Ｏ−Ｃ2〜Ｃ12アシル置換アンヒドログルコース単位及び２，３，６−Ｏ−Ｃ2〜Ｃ12アシル置換アンヒドログルコース単位からなる群から選ばれる態様５８に記載のセルロースエステルインターポリマー。
６３．セルロースエステルインターポリマーの総アンヒドログルコース単位の少なくとも９０％が６−Ｏ−ホルメート−２，３−Ｏ−Ｃ2〜Ｃ12アシル置換アンヒドログルコース単位及び２，３，６−Ｏ−Ｃ2〜Ｃ12アシル置換アンヒドログルコース単位からなる群から選ばれる態様５８に記載のセルロースエステルインターポリマー。
６４．重量平均分子量が少なくとも５，０００ｇ／モルである態様５８に記載のセルロースエステルインターポリマー。
６５．セルロースポリマーのアンヒドログルコース単位のＣ６ヒドロキシルをホルミル基又はカルボキシル基に転化させる方法であって、
アミノ置換環状ニトロキシル誘導体、一次酸化体及び最終酸化体を、ｐＨ４未満のセルロース混合物に添加して、反応混合物を形成し（ここでセルロース混合物はＣ2〜Ｃ12アルキル酸、水及びＣ６ヒドロキシル基を有するアンヒドログルコース単位を含むセルロースインターポリマーから構成される）；そして
Ｃ６ヒドロキシルをホルミル基又はカルボキシ基に転化することによって酸化セルロースインターポリマーを生成するのに充分な反応時間を経過させる
ことを含んでなる方法。
６６．前記Ｃ2〜Ｃ12アルキル酸が酢酸、プロピオン酸、酪酸又はそれらの混合物を含む態様６５に記載の方法。
６７．前記セルロース混合物のｐＨが１．５〜３である態様６５に記載の方法。
６８．前記アミノ置換環状ニトロキシル誘導体が４−アミノ置換２，２，６，６−テトラメチルピペリジン−１−オキシル誘導体である態様６５に記載の方法。
６９．前記アミノ置換環状ニトロキシル誘導体が４−アミノ２，２，６，６−テトラメチルピペリジン−１−オキシルである態様６８に記載の方法。
７０．前記アミノ置換環状ニトロキシル誘導体が４−（Ｃ1〜Ｃ4アシルアミド）−２，２，６，６−テトラメチルピペリジン−１−オキシルである態様６８に記載の方法。
７１．前記アミノ置換環状ニトロキシル誘導体が４−アセトアミド−２，２，６，６−テトラメチルピペリジン−１−オキシルである態様６８に記載の方法。
７２．前記アミノ置換環状ニトロキシル誘導体の量がセルロースインターポリマー中のアンヒドログルコース単位モノマーのモル当たり０．００２５〜０．１モル当量の範囲である態様６５に記載の方法。
７３．前記一次酸化体がＮａ、Ｋ、Ｍｎ、Ｍｇ、Ｆｅ若しくはＣｕの塩又はそれらの混合物を含む態様６５に記載の方法。
７４．前記一次酸化体がＫＣｌ、ＫＢｒ、ＮａＣｌ、ＮａＢｒ、ＮａＩ、ＮａＯＣｌ、ＮａＯＢｒ、オキソン（ｏｘｏｎｅ）、Ｍｎ（ＮＯ3）2、Ｍｎ（ＯＡｃ）3、ＫＭｎＯ4、Ｍｎ2Ｏ3、ＭｎＯ2、Ｍｇ（ＮＯ3）2、ＦｅＣｌ3、Ｃｕ（ＮＯ3）2又はそれらの混合物を含む態様６５に記載の方法。
７５．前記一次酸化体がＭｎ（ＯＡｃ）3である態様６５に記載の方法。
７６．前記一次酸化体がＭｎ（ＯＡｃ）3であり且つ前記最終酸化体が過酢酸である態様６５に記載の方法。
７７．前記一次酸化体がＫＭｎＯ4である態様６５に記載の方法。
７８．一次酸化体の量がセルロースインターポリマー中のアンヒドログルコース単位モノマーのモル当たり０．０００１〜０．１モル当量の範囲である態様６５に記載の方法。
７９．前記最終酸化体がＯ2、オゾン、ＮａＯＣｌ、ＮａＯＢｒ、Ｈ2Ｏ2又はＣＨ3ＣＯ3Ｈを含む態様６５に記載の方法。
８０．前記最終酸化体がＣＨ3ＣＯ3Ｈである態様６５に記載の方法。
８１．前記反応混合物の温度が４０℃より高く６０℃未満である態様６５に記載の方法。
８２．水が、反応混合物の総重量に基づき、１〜６０重量％の範囲の量で存在する態様６５に記載の方法。
８３．前記酸化セルロースインターポリマーが１０超の酸価を有する態様６５に記載の方法。
８４．前記酸化セルロースインターポリマーが３０超の酸価を有する態様６５に記載の方法。
８５．前記酸化セルロースインターポリマーが３０〜１３０の酸価を有する態様６５に記載の方法。
８６．酸化セルロースインターポリマーを単離する工程を更に含む態様６５に記載の方法。
８７．前記セルロースインターポリマーをＣ2〜Ｃ12アシル無水物又はその混合物と反応させることを更に含む態様６５に記載の方法。
８８．セルロースエステルポリマーのアンヒドログルコース単位のＣ６ヒドロキシルをホルミル基又はカルボキシル基に転化させる方法であって、
アミノ置換環状ニトロキシル誘導体、一次酸化体及び最終酸化体を、ｐＨ４未満のセルロースエステル混合物に添加して、反応混合物を形成し（ここでセルロースエステル混合物はＣ2〜Ｃ12アルキル酸、水及びＣ６ヒドロキシル基を有するアンヒドログルコース単位を含むセルロースエステルインターポリマーから構成される）；そして
Ｃ６ヒドロキシルをホルミル基又はカルボキシ基に転化することによって、酸化セルロースエステルインターポリマーを生成するのに充分な反応時間を経過させる
ことを含んでなる方法。
８９．前記セルロースエステルインターポリマーが少なくとも０．５のＣ2〜Ｃ12アシルのアンヒドログルコース単位当たりの置換度を有する態様８８に記載の方法。
９０．前記セルロースエステル混合物のｐＨが１．５〜３である態様８８に記載の方法。
９１．前記アミノ置換環状ニトロキシル誘導体が４−アミノ置換２，２，６，６−テトラメチルピペリジン−１−オキシル誘導体である態様８８に記載の方法。
９２．前記アミノ置換環状ニトロキシル誘導体が４−アミノ２，２，６，６−テトラメチルピペリジン−１−オキシルである態様８８に記載の方法。
９３．前記アミノ置換環状ニトロキシル誘導体が４−（Ｃ1〜Ｃ4アシルアミド）−２，２，６，６−テトラメチルピペリジン−１−オキシルである態様８８に記載の方法。
９４．前記アミノ置換環状ニトロキシル誘導体が４−アセトアミド−２，２，６，６−テトラメチルピペリジン−１−オキシルである態様８８に記載の方法。
９５．前記アミノ置換環状ニトロキシル誘導体の量がセルロースエステルインターポリマー中のアンヒドログルコース単位モノマーのモル当たり０．００２５〜０．１モル当量の範囲である態様８８に記載の方法。
９６．前記一次酸化体がＮａ、Ｋ、Ｍｎ、Ｍｇ、Ｆｅ若しくはＣｕの塩又はそれらの混合物を含んでなる態様８８に記載の方法。
９７．前記一次酸化体がＫＣｌ、ＫＢｒ、ＮａＣｌ、ＮａＢｒ、ＮａＩ、ＮａＯＣｌ、ＮａＯＢｒ、オキソン、Ｍｎ（ＮＯ3）2、Ｍｎ（ＯＡｃ）3、ＫＭｎＯ4、Ｍｎ2Ｏ3、ＭｎＯ2、Ｍｇ（ＮＯ3）2、ＦｅＣｌ3、Ｃｕ（ＮＯ3）2又はそれらの混合物を含む態様８８に記載の方法。
９８．前記一次酸化体が三酢酸マンガンである態様８８に記載の方法。
９９．前記最終酸化体が過酢酸である態様９８に記載の方法。
１００．前記一次酸化体がＫＭｎＯ4である態様８８に記載の方法。
１０１．一次酸化体の量が、セルロースエステルインターポリマー中のアンヒドログルコース単位モノマーのモル当たり、０．０００１〜０．１モル当量の範囲である態様８８に記載の方法。
１０２．前記最終酸化体がＯ2、オゾン、ＮａＯＣｌ、ＮａＯＢｒ、Ｈ2Ｏ2又はＣＨ3ＣＯ3Ｈを含んでなる態様８８に記載の方法。
１０３．前記最終酸化体がＣＨ3ＣＯ3Ｈである態様８８に記載の方法。
１０４．最終酸化体の量が、セルロースエステルインターポリマー中のアンヒドログルコース単位モノマーのモル当たり、０．１〜１０モル当量の範囲である態様８８に記載の方法。
１０５．前記反応混合物の温度が４０℃より高く６０℃未満である態様８８に記載の方法。
１０６．前記接触時間が１０超の重合度を有する酸化セルロースエステルインターポリマーを生成することができる持続時間である態様８８に記載の方法。
１０７．水が、反応混合物の総重量に基づき、１〜６０重量％の量で存在する態様８８に記載の方法。
１０８．前記酸化セルロースエステルインターポリマーが１０超の酸価を有する態様８８に記載の方法。
１０９．前記酸化セルロースエステルインターポリマーが３０超の酸価を有する態様８８に記載の方法。
１１０．酸化セルロースエステルインターポリマーを単離する工程を更に含む態様８８に記載の方法。
１１１．安定型の蟻酸セルロースエステルインターポリマーの製造方法であって、
（１）第１の接触温度において蟻酸、水及びＣ2〜Ｃ12アシル無水物を混合して混合無水物混合物を形成し；
（２）第２の接触温度において前記混合無水物混合物とセルロース化合物とを接触させて反応混合物を形成し；
（３）前記反応混合物に酸触媒を添加し；
（４）ホルミル化時間を経過させる
ことを含んでなり、得られる蟻酸セルロースエステルインターポリマーが、０．５〜１．５のホルメートのアンヒドログルコース単位当たりの置換度を有する方法。
１１２．得られる蟻酸セルロースエステルインターポリマーが、０．７〜１．２のホルメートのアンヒドログルコース単位当たりの置換度を有する態様１１１に記載の方法。
１１３．得られる蟻酸セルロースエステルインターポリマーが、０．９〜１．１のホルメートのアンヒドログルコース単位当たりの置換度を有する態様１１１に記載の方法。
１１４．前記酸触媒が硫酸である態様１１１に記載の方法。
１１５．前記酸触媒を、セルロース化合物の重量に基づき、０．２５〜１５重量％の範囲の量で添加する態様１１１に記載の方法。
１１６．工程（１）で添加する蟻酸の量が、セルロース化合物のモルに基づき、４〜１５モル当量である態様１１１に記載の方法。
１１７．前記第１の接触温度が−１０℃〜１５℃の範囲である態様１１１に記載の方法。
１１８．前記第２の接触温度が１０〜７０℃の範囲である態様１１１に記載の方法。
１１９．得られる蟻酸セルロースエステルインターポリマーを単離する工程を更に含む態様１１１に記載の方法。
１２０．安定型のセルロースエステルインターポリマーの製造方法であって、
（１）第１の接触温度において蟻酸、水及びＣ2〜Ｃ12アシル無水物を混合して混合無水物混合物を形成し；
（２）第２の接触温度において前記混合無水物混合物とセルロース化合物とを接触させて反応混合物を形成し；
（３）前記反応混合物に酸触媒を添加し；
（４）ホルミル化時間を経過させ；
（５）反応混合物にＣ2〜Ｃ12アシル無水物を添加し；
（６）反応混合物を第３接触温度に加熱し；
（７）アシル化時間を経過させる
ことを含んでなり、得られるセルロースエステルインターポリマーが１．５〜２．５のＣ2〜Ｃ12アシルのアンヒドログルコース単位当たりの置換度及び０．５〜１．５のホルメートのアンヒドログルコース単位当たりの置換度を有する方法。
１２１．得られるセルロースエステルインターポリマーが１．８〜２．３のＣ2〜Ｃ12アシルのアンヒドログルコース単位当たりの置換度及び０．７〜１．２のホルメートのアンヒドログルコース単位当たりの置換度を有する態様１２０に記載の方法。
１２２．得られるセルロースエステルインターポリマーが１．９〜２．１のＣ2〜Ｃ12アシルのアンヒドログルコース単位当たりの置換度及び０．９〜１．１のホルメートのアンヒドログルコース単位当たりの置換度を有する態様１２０に記載の方法。
１２３．前記酸触媒が硫酸である態様１２０に記載の方法。
１２４．前記酸触媒を、セルロース化合物の重量に基づき、０．２５〜１５重量％の範囲の量で添加する態様１２０に記載の方法。
１２５．工程（１）で添加する蟻酸の量が、セルロース化合物のモルに基づき、４〜１３モル当量である態様１２０に記載の方法。
１２６．前記第１接触温度が−１０℃〜１５℃の範囲である態様１２０に記載の方法。
１２７．前記第２接触温度が１０〜７０℃の範囲である態様１２０に記載の方法。
１２８．前記第３接触温度が４０〜６０℃の範囲である態様１２０に記載の方法。
１２９．前記Ｃ2〜Ｃ12アシル無水物が無水酢酸、プロピオン酸無水物、酪酸無水物又はそれらの混合物を含む態様１２０に記載の方法。
１３０．セルロースエステル上において置換された蟻酸エステル基を加水分解又はアルコール分解によって除去する工程を更に含む態様１２０に記載の方法。
１３１．セルロースエステルインターポリマーを単離する工程を更に含む態様１２０に記載の方法。
１３２．反応混合物に、アミノ置換環状ニトロキシル誘導体、一次酸化体及び最終酸化体を添加し（ここで反応混合物は４未満のｐＨを有する）；そして、セルロースエステルインターポリマーのアンヒドログルコース単位のＣ６ヒドロキシルの転化を行うのに充分な反応時間を経過させる工程を更に含む態様１２０に記載の方法。
１３３．第一アルコールをホルミル、カルボキシレート又はそれらの混合物に転化する方法であって、
４−置換ピペリジンニトロキシル誘導体（この置換基は一次酸化体及び最終酸化体を水素結合させることができる）を混合物（前記混合物は４未満のｐＨを有し、且つ第一アルコール官能基を含む化合物から構成される）に添加して、反応混合物を形成し；
第一アルコール官能基の転化を行うのに充分な反応時間を経過させる
ことを含んでなる方法。
１３４．前記第一アルコールがα−１，４グリコシド結合を有する澱粉エステル及び他の多糖類エステル、α−１，３−グリコシド結合を有するプルランエステル及び他の多糖類エステル、β−１，４−グリコシド結合を有するセルロースエステル及び他の多糖類エステル、並びにキチン、キトサン、フルクタン、グラクトマンナン、グルコマンナン、キシログルカン及びアラビノキシランから選ばれたβ―グルカンエステルから選ばれた多糖類上の基である態様１３３に記載の方法。
１３５．前記一次酸化体がＭｎ（ＩＩＩ）塩である態様１３３に記載の方法。
１３６．前記Ｍｎ塩が三酢酸マンガンである態様１３５に記載の方法。
１３７．前記一次酸化体がＣｕ、Ｍｇ、Ｆｅ、Ｎａ、Ｋの塩基又はそれらの混合物を更に含む態様１３３に記載の方法。
１３８．前記反応混合物が更に水を含む態様１３３に記載の方法。
１３９．前記反応混合物が更に水及びＣ2〜Ｃ12アルキル酸を含む態様１３３に記載の方法。
１４０．前記アミノ置換環状ニトロキシル誘導体が４−アミノ置換２，２，６，６−テトラメチルピペリジン−１−オキシル誘導体である態様１３３に記載の方法。
１４１．前記アミノ置換環状ニトロキシル誘導体が４−アミノ２，２，６，６−テトラメチルピペリジン−１−オキシルである態様１３３に記載の方法。
１４２．前記アミノ置換環状ニトロキシル誘導体が４−（Ｃ1〜Ｃ4アシルアミド）−２，２，６，６−テトラメチルピペリジン−１−オキシルである態様１３３に記載の方法。
１４３．前記アミノ置換環状ニトロキシル誘導体が４−アセトアミド−２，２，６，６−テトラメチルピペリジン−１−オキシルである態様１３３に記載の方法。
１４４．前記アミノ置換環状ニトロキシル誘導体が不活性樹脂上に固定されている態様１３３に記載の方法。
１４５．（ｉ）組成物中の（ｉ）及び（ｉｉ）の総重量に基づき０．１〜５０重量％のセルロースエステルインターポリマー｛前記セルロースエステルインターポリマーの各アンヒドログルコース単位のＣ２及びＣ３位はアルコール酸化状態にあり、且つ前記セルロースエステルインターポリマーは式：
【化１４】
2007515515.tif 000008
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（式中、Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成する］
のアンヒドログルコース単位を含む｝；
（ｉｉ）前記組成物中の（ｉ）及び（ｉｉ）の総重量に基づき０．１〜５０重量％の（ｉ）以外の樹脂；並びに
（ｉｉｉ）有機溶剤又は溶剤混合物［（ｉ）及び（ｉｉ）の総重量は（ｉ）、（ｉｉ）及び（ｉｉｉ）の総重量の５〜７０重量％である］
を含んでなる被覆組成物。
１４６．（ｉ）以外の前記樹脂がポリエステル、ポリエステル−アミド、セルロースエステル、アルキド樹脂、ポリウレタン、エポキシ樹脂、ポリアミド、アクリル樹脂、ビニルポリマー、ポリイソシアネート、メラミン樹脂、シリコーン樹脂及びニトロセルロースからなる群から選ばれる態様１４５に記載の組成物。
１４７．レベリング、レオロジー及び流れ調整剤；艶消し剤；顔料湿潤及び分散剤；界面活性剤；紫外線吸収剤；紫外線安定剤；顔料；脱泡及び消泡剤；沈澱防止、垂れ防止及び粘度付与剤；皮張り防止剤；色別れ防止剤；殺真菌剤及び防かび剤；腐蝕防止剤；増粘剤；並びに融合助剤からなる群から選ばれた１種又はそれ以上の被覆添加剤を、組成物の重量に基づき、０．１〜１５重量％更に含む態様１４５に記載の組成物。
１４８．（ｉ）組成物中の（ｉ）及び（ｉｉ）の総重量に基づき０．１〜５０重量％のセルロースエステルインターポリマー｛前記セルロースエステルインターポリマーの各アンヒドログルコース単位のＣ２及びＣ３位はアルコール酸化状態にあり、且つ前記セルロースエステルインターポリマーは式：
【化１５】
2007515515.tif 000009
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成し；前記インターポリマー上の全遊離カルボキシル基の少なくとも２５％は塩基で中和されている］
のアンヒドログルコース単位を含んでなる｝；
（ｉｉ）少なくとも１種の相溶性水溶性又は水分散性樹脂；
（ｉｉｉ）水；並びに
（ｉｖ）少なくとも１種の有機溶剤［（ｉ）及び（ｉｉ）の総重量は総組成物の５〜５０重量％であり、前記有機溶剤は組成物の総重量の２０重量％未満を構成する］
を含んでなる水性被覆組成物。
１４９．４０〜９０重量％の少なくとも１種の顔料及びそれに対応して１０〜６０重量％のセルロースエステルインターポリマーを含んでなる顔料分散体であって、前記セルロースエステルインターポリマーの各アンヒドログルコース単位のＣ２及びＣ３位がアルコール酸化状態にあり、且つ前記セルロースエステルインターポリマーが式：
【化１６】
2007515515.tif 000010
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成する］
のアンヒドログルコース単位を含んでなる顔料分散体。
１５０．セルロースエステルインターポリマーを含む組成物が被覆されたか又はセルロースエステルインターポリマーを含む組成物と混合された治療薬を含んでなる経口医薬組成物であって、前記セルロースエステルインターポリマーの各アンヒドログルコース単位のＣ２及びＣ３位がアルコール酸化状態にあり、且つ前記セルロースエステルインターポリマーが、式：
【化１７】
2007515515.tif 000011
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成する］
のアンヒドログルコース単位を含んでなる医薬組成物。
１５１．前記組成物がヒドロキシプロピルセルロース、ヒドロキシプロピルメチルセルロース、メチルセルロース、セルロースアセテートフタレート、セルロースアセテートスクシネート、セルロースアセテートトリメリテート、ヒドロキシプロピルメチルセルロースフタレート、セルロースアセテート、セルロースアセテートプロピオネート又はセルロースアセテートブチレートからなる群から選ばれた水溶性ポリマーを更に含む態様１５０に記載の医薬組成物。
１５２．少なくとも１種の溶解増強剤を更に含む態様１５０に記載の医薬組成物。
１５３．治療を必要とする哺乳動物を少なくとも１種の治療薬で治療する方法であって、セルロースエステルインターポリマーを含んでなる組成物が被覆されたか又はセルロースエステルインターポリマーを含んでなる組成物と混合された治療薬を含んでなる経口医薬組成物であって、前記セルロースエステルインターポリマーの各アンヒドログルコース単位のＣ２及びＣ３位がアルコール酸化状態にあり且つ前記セルロースエステルインターポリマーが、式：
【化１８】
2007515515.tif 000012
［式中、Ｒ1、Ｒ2、Ｒ3、Ｒ4及びＲ5は、独立して、水素及びＣ2〜Ｃ12アシル基からなる群から選ばれ、Ｒ1、Ｒ2、Ｒ3、Ｒ4及びＲ5の少なくとも１つはＣ2〜Ｃ12アシル基であり；そしてＸはホルミル、ヒドロキシメチレン、アミノメチル、Ｒ6−ＮＨ−ＣＨ2−（Ｒ6は、アルキル、アリール又はアルキレン−アリールからなる群から選ばれる）若しくはカルボキシ又はそれらの混合物であるが、Ｘの少なくとも一部がカルボキシである場合には酸価は１０より大きく；アンヒドログルコース単位Ａ及びＢはセルロースエステルインターポリマーのセルロース部分の総アンヒドログルコース単位の６５％超を構成する］
のアンヒドログルコース単位を含んでなる医薬組成物を前記哺乳動物に投与することを含んでなる治療方法。
１５４．前記セルロースエステルインターポリマーが治療薬の通常の放出速度プロファイルを調整する態様１５３に記載の方法。
１５５．前記セルロースエステルインターポリマーが少なくとも１種の治療薬の溶解度を増大させ、それによって経口バイオアベイラビリティを増加させる態様１５３に記載の方法。
１５６．放出速度調整剤として使用するための、態様１、２３、４２及び５１のいずれか１項に記載のセルロースエステルインターポリマー。
１５７．溶解増強剤として使用するための、態様１、２３、４２及び５１のいずれか１項に記載のセルロースエステルインターポリマー。
１５８．態様１４５に記載の被覆組成物が被覆された製品。
１５９．態様１４８に記載の被覆組成物が被覆された製品。